(57)【要約】【目的】廃棄性に優れ、収納若しくは包装される物品からの臭気やガスを吸着分解消臭若しくは分解消去し或いは調湿をなし、収納若しくは包装される物品を長期に亘り良好に保持しえる消臭及び吸ガス性紙材を提供する。【構成】洋紙若しくは和紙の一側面に防水層が塗工された基紙の一側面若しくは両側面に、天然ゴムラテックス若しくは合成ゴムラテックスに、平均粒径が５０μｍ以下で比表面積が１００ｍ２／ｇ以上及び塩基置換容量（ｍｅｑ／１００ｇ）が２００ｍｇ以上の人工ゼオライト粉体と、オレイン酸カリウム若しくはステアリン酸アンモニウムから選ばれる気泡剤とからなる水溶性塗着材により、連続気泡構造と多数の蒸散孔を有する塗着層で且人工ゼオライト粉体が実質的に１０ｇ／ｍ２以上の塗着重量割合で塗着された構成。【選択図】  図４
2004360150.tif 000002
【特許請求の範囲】
【請求項１】
洋紙若しくは和紙の一側面に防水層が塗工された基紙の他側面に、天然ゴムラテックス若しくは合成ゴムラテックスにその平均粒径が５０μｍ以下で、比表面積が８０ｍ２／ｇ以上及び塩基置換容量（ｍｅｑ／１００ｇ）が２００ｍｇ以上の人工ゼオライト粉体と、オレイン酸カリウム若しくはステアリン酸アンモニウムから選ばれる気泡剤とからなる水溶性塗着材により連続気泡構造と多数の蒸散孔を有する塗着層で且人工ゼオライト粉体が実質的に１０ｇ／ｍ２以上の塗着重量割合で塗着されてなることを特徴とする消臭及び吸ガス性紙材。
【請求項２】
塗着層が基紙の両側面に塗着されてなる請求項１記載の消臭及び吸ガス性紙材。
【請求項３】
塗着材に酸化チタン、サチンホワイト、カオリン若しくは炭酸カルシウムから選ばれる調色顔料が配合されてなる請求項１若しくは請求項２記載の消臭及び吸ガス紙材。
【発明の詳細な説明】
【０００１】
【産業上の利用分野】
本発明は廃棄性とともに消臭性及びガス吸着性に著しく優れる消臭及び吸ガス性紙材に関するものである。
【０００２】
【従来技術】
我が国では急速な高齢化社会の到来とともに、医療加護の患者も著しく増大化しており、且近年においては医療技術の著しい向上や病理学の発展とも相俟って外科的手術も積極的になされる状況にあり、この外科的手術に伴って多量の血液付着物や切除臓器片等の医療廃棄物が廃出されるもので、この医療廃棄物は一旦開口容器等に収納されたうえ更に廃棄袋等に移し換えがなされ廃棄処分がなされるものの、これら医療廃棄物は強度の悪臭を発生し且拡散するばかりか、収納容器等は頻繁に洗浄並びに消毒もせねばならず、その費用や労力は莫大なものが強いられている。
【０００３】
更に一方においては近年の生活水準の向上や核家族化を背景として食生活の態様も中食化や外食化へと移行されつつあり、各種の食材はもとより調理済食品等が購買され食卓に提供されるが、該調理済食品は一般的に多種多様な臭気を発散せしむるため、特に交通機関を利用する購買者においては臭気拡散による嫌悪感の惹起の心配から購買を控える状況におかれ、且魚介類や漬物等の臭気の強い食材においても同様な状況におかれている。
加えて今日の如き健康指向の高まりの状況下においては、果物類や蔬菜類或いは花卉等の栽培においても、農薬はもとより化学肥料等の無使用栽培と且出荷に際しての鮮度保持剤や防黴剤等の不使用とも相俟って、果物類では発生するエチレンガスにより過熱化や蔬菜類においては水分の蒸散に伴う萎れや多湿による蒸れ等による鮮度喪失が著しく惹起され、これによる高い廃棄も余儀なくされるに至っている。
【０００４】
かかる問題に鑑み発明者は研究を重ねた結果、医療廃棄物や調理済食品或いは果物や蔬菜若しくは花卉等の収納材や包装材も焼却処分或いは廃棄処分がなされるものであるから、安全且容易な焼却性若しくは廃棄性に優れる素材が好ましく、且実用使用に際して臭気やガス等の吸着並びに分解消臭或いは分解消去、及び過剰な水分湿気の吸水吸湿並びに乾燥度合に合せて放水放湿させる所謂調湿作用を保持させるうえからは、洋紙若しくは和紙を用いてその一側面に防水層を設け、且他側面に臭気やガス類の吸着と分解消臭並びに分解消去、及び吸水吸湿並びに放水放湿所謂調湿のなしえる人工ゼオライト粉体を塗着させた紙材によりかかる問題を解決しえることを究明し本発明に至った。
【０００５】
【発明が解決しようとする課題】
即ち本発発明は廃棄性に優れるとともに、収納若しくは包装される物品からの臭気やガスを吸着且分解消臭若しくは分解消去し或いは調湿をなし、収納若しくは包装される物品を長期に亘って良好に保持しえる、消臭及び吸ガス性紙材を提供することにある。
【０００６】
【課題を解決するための手段】
上述の課題を解決するために本発明が用いた技術的手段は、洋紙若しくは和紙の一側面に防水層が塗工されてなる基紙の他側面に、均質な塗着と且接触する臭気やガス或いは水分湿気等を積極的に吸着若しくは吸水吸湿させるためには微粒状で接触表面積率の大きなものが望まれることから、その平均粒径が５０μｍ以下で、且効率的に臭気やガス類或いは水分や湿気等を吸着並びに防水吸湿させるうえからは大きな吸着容量若しくは吸水吸湿容量、所謂比表面積の大きなものが望まれるため、その比表面積において少なくとも１００ｍ２／ｇ以上、及び吸着した臭気やガス類をその保持する触媒作用に加えて強い塩基置換性を付与せしめて分解消臭若しくは分解消去を図る必要上から、その塩基置換容量（ｍｅｑ／１００ｇ）が２００ｍｇ以上の人工ゼオライト粉体が基紙の柔軟性を損うことなく強固に且該人工ゼオライト粉体に臭気やガス類或いは水分や湿気が容易に透通して吸着若しくは吸水吸湿されるよう連続気泡構造と且多数の蒸散孔を有する塗着層で塗着されている。
【０００７】
これがため該塗着層の塗着形成には天然ゴムラテックス若しくは合成ゴムラテックスに人工ゼオライト粉体と、且オレイン酸カリウム若しくはステアリン酸アンモニウムから選ばれる気泡剤とを配合して水溶性塗材となしたるうえ、適宜のコーター等の塗着手段で塗着させるもので、より確実に臭気やガスの吸着或いは吸水吸湿を図るうえからは、その絶対吸着容量若しくは絶対吸水吸湿容量を大きく形成させる必要上から、人工ゼオライト粉体が実質的に１０ｇ／ｍ２以上の塗着重量割合で塗着された構成に存する。
【０００８】
更に本発明で収納若しくは包装される物品からの漏出する臭気やガス類の吸着と分解消臭や分散消去、或いは収納若しくは包装される物品近傍から発生する臭気やガス類或いは水分湿気等を吸着のうえ分解消臭若しくは分解消去或いは吸水吸湿せしむるため、基紙の両側面に塗着層が塗着形成された構成、及び人工ゼオライト粉体の暗灰色の色調を減失せしめて多様な色調の塗着層を形成させるために、酸化チタン、サチンホワイト、カオリン若しくは炭酸カルシウムから選ばれる調色顔料が塗着材に配合されてなる構成に存する。
【０００９】
【作用】
本発明は以上の如き構成からなるため次のような作用を有する。即ち基紙が洋紙若しくは和紙よりなり且その一側面に防水層が塗工されてなるとともに、他側面に天然ゴムラテックス若しくは合成ゴムラテックスよりなる塗着成分に、平均粒径が５０μｍ以下で比表面積が１００ｍ２／ｇ以上及び塩基置換容量（ｍｅｑ／１００ｇ）が２００ｍｇ以上の人工ゼオライト粉体と、オレイン酸カリウム若しくはステアリン酸アンモニウムから選ばれる気泡剤及び水とにより水溶性塗着材が形成され、且この水溶性塗着材で人工ゼオライト粉体が実質的に１０ｇ／ｍ２以上の塗着重量割合で塗着されてなるため、基紙の柔軟性が損われることなく強固に塗着がなされるとともに、微粒状の人工ゼオライト粉体により緻密で美装感の高い塗着層が形成される。
【００１０】
そして塗着された人工ゼオライト粉体は、その接触表面積率が極めて大きく且比表面積も大きく而もその塗着量が少なくとも１０ｇ／ｍ２以上の塗着重量割合であるから絶対吸着容量或いは絶対吸水吸湿量が膨大で、而も塗着層が連続気泡構造と且多数の蒸散孔を有するため、臭気やガス類或いは水分や湿気が積極的且効率的に吸着若しくは吸水吸湿され、更に該人工ゼオライト粉体は本質的に保持する触媒作用に加えて強い塩基置換性の付与により吸着された臭気やガス等が分解消臭若しくは分解消去され、且乾燥度合に従って放水放湿がなされ略安定した湿度状態に調湿がなされる。
そして塗着材の人工ゼオライト粉体の暗灰色に対しても酸化チタンやサチンホワイト、カオリン若しくは炭酸カルシウムからなる調色顔料が配合されてなるため、高明度無彩色となり自在な着色も可能となる。
【００１１】
【実施例】
以下に本発明実施例を図とともに詳細に説明すれば、図１は本発明に用いる基紙１の断面説明図であって、該基紙１は本発明が実用使用される場合の使用途、使用方法、収納や包装等に供される物品の性状や使用荷重等により具体的な厚さや坪量、強力等が決定されるものであって、該基紙１は洋紙若しくは和紙１Ａの一側面に防水層１Ｂが塗工されて形成されるもので、洋紙若しくは和紙１Ａの洋紙においては収納や包装される物品が多重量に亘る場合には、クラフト紙やロール紙或いは薄葉紙等が挙げられ、更に荷重付加が僅かな包装等には家庭用薄葉紙特にはティッシュペーパーや生理用紙、タオル用紙等が好適である。
【００１２】
そしてかかる洋紙若しくは和紙１Ａの一側面に塗工されてなる防水層１Ｂは、収納され若しくは包装される物品からの血液や水分その他の液状物の滲出や漏出を防止するものであるが、他方において本発明は使用後の廃棄性に優れるものであることが要件とされるものであるため、焼却処分時における有害ガスの発生や有害廃残分の発生がないこと、及び廃棄埋立処分の場合においても腐食崩壊性のものが望まれることから、該防水層１Ｂの形成素材としてはポリビニルアルコールや酸化デンプン、アルカリ化デンプン、カゼイン、セラック等が挙げられる。加えてかかる洋紙や和紙１Ａの一側面への防水層１Ｂの形成は、製紙工程におけるアート紙やコート紙等の塗工紙の塗工手段で容易に形成できるとともに、更には一旦製紙された洋紙や和紙１Ａの一側面に適宜の塗着装置を用い且防水層１Ｂの形成素材を以って塗着形成させても良い。
【００１３】
かくしてなる基紙１の他側面には、臭気を初め各種のガス類を吸着し且分解消臭若しくは分解消去させ、或いは水分や湿気を吸水吸湿せしめたうえ調湿を図るための塗着層２が塗着形成されている。
この塗着層２は本発明が実用使用に供される場合に臭気やガス類の吸着と分解消臭や分解消去及び調湿機能の発揮はもとより、使用後の廃棄に際しての焼却処分や廃棄埋立処分においても、有害ガスや有害残留物の発生がなく且腐食崩壊により土壌と同化しえる廃棄性に優れるものが要請され、而も基紙１の柔軟性を損わず強固に塗着されることが望まれる。
【００１４】
そこで該塗着層２は、天然ゴムラテックス若しくは合成ゴムラテックス２０Ａを塗着成分として用いるとともに、臭気やガス類を吸着し分解消臭若しくは分解消去させ或いは水分や湿気を吸水吸湿させたうえ調湿を図るため人工ゼオライト粉体２０Ｂとして塗着面を均質緻密で美装性に優れた塗着と且その大きな接触表面積率を以って臭気やガス類を積極的に吸着させ若しくは水分や湿気を吸水吸湿せしめるうえから、その平均粒径が５０μｍ以下で而も多量に発生する臭気やガス類或いは水分や湿気を効率的に吸着若しくは吸水吸湿せしむるうえからは、吸着容量若しくは吸水吸湿容量所謂比表面積の大きなものが要請されるものであることから、その比表面積においては少なくとも１００ｍ２／ｇ以上望ましくは１６０乃至２００ｍ２／ｇのものが好適である。
【００１５】
加えて吸着された臭気やガス類等を分解消臭させ若しくは分解消去させるためには、該人工ゼオライト粉体２０Ｂが本来的に保持する触媒作用に強い塩基置換性を付与せしむることが望まれることから、その塩基置換容量（ｍｅｑ／１００ｇ）においては少なくとも２００ｍｇ以上好ましくは２８０乃至３５０ｍｍｇの人工ゼオライト粉体２０Ｂが選択使用される。
そして肝要なことは基紙１の他側面に塗着される人工ゼオライト粉体２０Ｂは、その人工ゼオライト粉体２０Ｂの臭気やガス類に対する吸着性や、水分若しくは湿気の吸水吸湿性が阻害されぬような塗着層２を以って塗着させることで、これがためには該塗着層２が連続気泡構造２１Ａと且多数の蒸散孔２１Ｂを有するよう塗着形成させることにある。
【００１６】
そこで天然ゴムラテックス若しくは合成ゴムラテックス２０Ａを塗着成分として用い且該塗着成分に人工ゼオライト粉体２０Ｂ、及びオレイン酸カリウム若しくはステアリン酸アンモニウムから選ばれる気泡剤２０Ｃを配合させてなる水溶性塗着材２Ａが用いられる。
この水溶性塗着材２Ａの具体的組成は、使用される基紙１の性状や使用目的並びに塗着される人工ゼオライト粉体２０Ｂの塗着重量割合或いは塗着方法によっても異なるものであるが、一般的な組成を例示すれば坪量４０ｇ／ｍ２の更紙の一側面に２０ｇ／ｍ２の防止層１Ｂが塗工されてなる基紙１の場合では、天然ゴムラテックス若しくは合成ゴムラテックス２０Ａが１５乃至２５％重量に人工ゼオライト粉体２０乃至３０％重量及び気泡剤３乃至７％重量及び水４５乃至６０％重量割合のものが挙げられる。
【００１７】
水溶性塗着材２Ａを基紙１に添着させる手段は多くの方法が提案されるが、本発明においては図２に示すリバースロールコーター３０を用いることが好適であって、該リバースロールコーター３０では所要の坪量で且その一側面に防水層１Ｂが形成され、且所要長に巻回されてなる基紙１を供給ロール３０Ａより所要の速度で引出しながら、メタリングロール３１Ａ及びアプリケーターロール３１Ｂ及びバックアップロール３１Ｃより構成されるリバースロール３１のクリーニングドクター３１Ｄで水溶性塗着材２Ａを基紙１の他側面に所要の塗着重量割合で塗着し、而して予備加熱部３２において予備加熱をなしたる後加熱ロール３３において、塗着された水溶性塗着材２Ａ内の気泡剤２０Ｃの発泡と且水分の蒸散により図３に示すように連続気泡構造２１Ａと多数の蒸散孔２１Ｂを生成させて塗着層２を形成し且乾燥固化させたうえ供出ロール３４を経て巻取りがなされることにより、図４に示す如き本発明消臭及び吸ガス性紙材４が作成される。
【００１８】
而して本発明に用いる人工ゼオライト粉体２０Ｂは、その原料素材として石炭焼却灰を初め鋳造廃砂や汚泥焼却灰或いは浚渫残砂等が用いられるため、製造される人工ゼオライト粉体２０Ｂの基本的色調は暗灰色状を呈し、従って塗着層２も同様の暗灰色状に形成される。反面本発明消臭及びガス吸着性紙材４は、主に多様な物品を収納若しくは包装する袋状や容器状に成形のうえ収納使用し或いは物品を包被包装使用されるものであって、その使用目的によっては多彩な色調や模様のものが望まれるため、可能な限り塗着層２を無彩色高明度の色調に調色する必要がある。
そこで塗着層２を形成するための水溶性塗着材２Ａに、更に酸化チタン、サチンホワイト、カオリン若しくは炭酸カルシウムから選ばれる調色顔料を配合させてなる構成によるもので、該調色顔料の配合割合は本発明の使用目的や水溶性塗着材２Ａの組成割合、或いは基紙１への塗着重量割合或いは使用する調色顔料によっても異なるが、概ね５乃至１５％重量割合が目安となる。
【００１９】
図５は塗着層２が両側面に添着形成されてなる本発明の断面説明図であって本発明は主として多種多様な物品を収納若しくは包装するために用いられるものであるが、多種に亘る物品と同時に収納保管や搬送される場合に本発明による収納袋内に収納された物品或いは本発明で包装された物品自体から発生する臭気やガス類の吸着と分解消臭若しくは分解消去、或いは滲出若しくは漏出する水分や湿気の吸水吸湿と調湿は図られるものであるが、多種多様な他の物品がそれぞれ適宜の収納袋や収納容器或いは包装材により収納包装されて混在収納保管され若しくは混載搬送される場合には、他の物品から発生する臭気やガス類が本発明収納袋や収納容器若しくは包装材外表面に付着浸透し、或いは他の物品から滲出し若しくは漏出する水分や湿気が付着浸透されて二次的臭気の発生や、場合により収納物を過熟化させたり或いは基紙１が吸水吸湿されて強度劣化が招来される危険もある。
【００２０】
これがためには基紙１の両側面に塗着層２、２を形成させる構成が好都合であって、かかる基紙１の両側面に塗着層２、２を形成させる手段としては前記リバースロールコーター３０を用いる場合には、リバースロール３１に供給移送される基紙１の両側面に水溶性塗着材２Ａを塗着させるためのクリーニングドクター３１Ｄを設けることにより、基紙１の両側面に塗着層２、２が形成された本発明消臭及び吸ガス性紙材４０が形成される。
【００２１】
以下に本発明消臭及び吸ガス紙材における吸ガス試験結果を述べれば、試験に用いた消臭及び吸ガス紙材は、坪量７５ｇ／ｍ２のクラフト紙の一側面にポリビニルアルコールを用いて２０ｇ／ｍ２の防水層が形成された基紙の他側面に、天然ゴムラテックスを塗着成分とし且その平均粒径が３０μｍで比表面積が１２０ｍ２／ｇ及び塩基置換容量（ｍｅｑ／１００ｇ）が３１０ｍｇの人工ゼオライト粉体及び気泡剤にオレイン酸カリウムを用いて、人工ゼオライト粉体が実質的に２０ｇ／ｍ２の塗着重量割合に塗着されたものを用いた。
【００２２】
吸ガス試験は１８ｌのデシケーターを用い、試料としては本発明消臭及び吸ガス性紙材３０ｃｍ×３０ｃｍの大きさものを用い、対照として同等の大きさの基紙を用いた。吸ガス試験方法はアンモニアガス、硫化水素ガス及びホルマリンガスを用いて試料及び対照をそれぞれ載置したデシケーター内に所要濃度にそれぞれ注入密閉し、時間経過とともに残留ガス濃度を測定したもので、結果は表１の如くであって対照に比べて極めて吸ガス性に優れることが理解される。
【００２３】
【表１】
2004360150.tif 000003
【００２４】
【発明の効果】
本発明は以上述べたように、所要の坪量及び強度を有する洋紙若しくは和紙の一側面に防水層が形成された基紙の他側面若しくは両側面に、天然ゴムラテックス若しくは合成ゴムラテックスを塗着成分として、その平均粒径が５０μｍ以下で比表面積が１００ｍ２／ｇ以上及び塩基置換容量（ｍｅｑ／１００ｇ）が２００ｍｇ以上の人工ゼオライト粉体が連続気泡構造と多数の蒸散孔を有する塗着層により、且該人工ゼオライト粉体が１０ｇ／ｍ２以上の塗着重量割合で塗着されてなるため、本発明を用いて収納袋や収納容器を形成したうえその内部に医療廃棄物や調理済食品、魚介類等臭気発生並びに水分や湿気の多い物品が収納された場合にも、発生した臭気は積極的且効率的に吸着されるとともに分解消臭され且水分についても外部滲出や漏水が防止され、而も過剰水分や湿気も吸水吸湿されるとともに調湿性が働き収納物品が良好な収納状態で収納保持される。
【００２５】
更に果樹類や蔬菜類若しくは花卉類が収納され若しくは包装された場合にも、エチレンガス等が発生した場合には積極的且効率的に吸着されて分解消去されるため過熟が抑制され、而も過剰な水分や湿気も積極的且効率的に吸水吸湿されたうえ調湿性が働き萎れや蒸れが防止されて新鮮な状態に保持しえる。
加えて本発明は多量使用される収納袋や収納容器或いは包装材としての使用でも、その廃棄に際して焼却処分においても有害ガスや有害残留物の発生がなく且焼却も容易で、而も埋立処分に際しても短時に腐食崩壊して土壌と同化しえる等廃棄性にも極めて優れる等、多くの特長を具備した消臭及び吸ガス性紙材である。
【図面の簡単な説明】
【図１】基紙の断面説明図である。
【図２】リバースロールコーターによる塗着層の形成方法説明図である。
【図３】塗着層の拡大断面説明図である。
【図４】本発明の断面説明図である。
【図５】塗着層が両側面に形成された本発明の断面説明図である。
【符号の説明】
１    基紙
１Ａ  洋紙若しくは和紙
１Ｂ  防水層
２    塗着層
２Ａ  水溶性塗着材
２０Ａ  天然ゴムラテックス若しくは合成ゴムラテックス
２０Ｂ  人工ゼオライト粉体
２０Ｃ  気泡剤
２１Ａ  連続気泡構造
２１Ｂ  蒸散孔
３０    リバースロールコーター
３０Ａ  供給ロール
３１    リバースロール
３１Ａ  メタリングロール
３１Ｂ  アプリケーターロール
３１Ｃ  バックアップロール
３１Ｄ  クリーニングドクター
３２    予備加熱部
３３    加熱ロール
３４    供出ロール
４    本発明消臭及び吸ガス性紙材
４０    両側面に塗着層が形成された消臭及び吸ガス性紙材
【図１】
2004360150.tif 000004
【図２】
2004360150.tif 000005
【図３】
2004360150.tif 000006
【図４】
2004360150.tif 000007
【図５】
2004360150.tif 000008